(57)【要約】【課題】  バイオマス系材料であるセルロースエステルおよび生分解性を有する可塑剤を主成分とする環境負荷の小さい成分からなるセルロースエステル組成物を効率よく溶融成形により製造し、成形品の着色、加水分解による分子量低下の少ない熱可塑性セルロースエステル組成物の製造方法を提供する。【解決手段】  セルロースエステルと可塑剤とを主成分とする熱可塑性セルロースエステル組成物の製造方法であって、上記セルロースエステルとしてアシル部の炭素数が３以上であるエステルをグルコース単位あたり平均０．５個以上有し、カールフィッシャー電量滴定法水分計を用いて１８０℃にて測定した水分率が０．２〜５．０重量％であるセルロースエステルを用い、かつ少なくとも１個のベント孔を有する成形機を用いて溶融成形を行うことを特徴とする熱可塑性セルロースエステル組成物の製造方法。【選択図】なし【特許請求の範囲】
【請求項１】
セルロースエステルと可塑剤とを主成分とする熱可塑性セルロースエステル組成物の製造方法であって、上記セルロースエステルとしてアシル部の炭素数が３以上であるエステルをグルコース単位あたり平均０．５個以上有し、カールフィッシャー電量滴定法水分計を用いて１８０℃にて測定した水分率が０．２〜５．０重量％であるセルロースエステルを用い、かつ少なくとも１個のベント孔を有する成形機を用いて溶融成形を行うことを特徴とする熱可塑性セルロースエステル組成物の製造方法。
【請求項２】
前記熱可塑性セルロースエステル組成物が、８０〜９５重量％のセルロースエステルと、５〜２０重量％の可塑剤とを少なくとも含んでなるものであることを特徴とする請求項１に記載の熱可塑性セルロースエステル組成物の製造方法。
【請求項３】
前記セルロースエステルがセルロースアセテートプロピオネート、セルロースアセテートブチレートより選ばれる少なくとも１種であることを特徴とする請求項１または２に記載の熱可塑性セルロースエステル組成物の製造方法。
【請求項４】
前記可塑剤が、ポリエーテル化合物、分子量２５０以上のグリセリンエステル、および分子量２５０以上のジグリセリンエステルから選ばれる少なくとも１種であることを特徴とする請求項１から３のいずれか１項に記載の熱可塑性セルロースエステル組成物の製造方法。
【請求項５】
前記可塑剤が下記一般式（１）で表されるポリエーテル化合物であることを特徴とする請求項１から４のいずれか１項に記載の熱可塑性セルロースエステル組成物の製造方法。
Ｒ1−Ｏ−｛（ＣＨ2）ｎＯ｝ｍ−Ｒ2    ・・・（１）
（ただし、Ｒ1、Ｒ2はＨ、アルキル基、アシル基よりなる群から選ばれた同一または異なる基を表す。ｎは２〜５の整数、ｍは３〜３０の整数）
【請求項６】
前記一般式（１）で表されるポリエーテル化合物の分子量が２００〜１０００であることを特徴とする請求項５に記載の熱可塑性セルロースエステル組成物の製造方法。
【請求項７】
前記ベント孔を有する成形機の少なくとも１つのベント孔が減圧に保持され、該ベント孔の減圧度が−８０ｋＰａ以下であることを特徴とする請求項１から６のいずれか１項に記載の熱可塑性セルロースエステル組成物の製造方法。
【発明の詳細な説明】
【技術分野】
【０００１】
本発明は、着色、分子量低下の少ない熱可塑性セルロースエステル組成物の製造方法に関する。さらに詳しくは、水分率を制御した特定のセルロースエステルをベント孔を有する成形機を用いて成形することによって溶融成形時の着色、加水分解による分子量低下が抑制可能である熱可塑性セルロースエステル組成物の製造方法に関する。
【背景技術】
【０００２】
セルロースおよびセルロースエステル、セルロースエーテル等のセルロース誘導体は、地球上で最も大量に生産されるバイオマス系材料として、また、環境中にて生分解可能な材料として昨今の大きな注目を集めつつある。現在商業的に利用されているセルロースエステルの代表例としては、セルロースアセテート、セルロースアセテートプロピオネート、セルロースアセテートブチレート、セルロースアセテートフタレート等が挙げられ、プラスチック、フィルター、塗料など幅広い分野に利用されている。
【０００３】
セルロースエステルはリンター、パルプ等の天然物を原料としているため、加熱時の着色原因となる多くの不純物を含んでいる。その着色原因物質を除去するため、リンター、パルプの精製時、またはセルロースエステル製造時に漂白、高温加熱、濾過といった各種の処理が行われる。また、セルロースエステル樹脂は、汎用合成樹脂のように熱可塑成形によって溶融加工し成型品を得るには、融点を下げて溶融加工に適した温度とするために多量の可塑剤を混合しなければならない。したがって、原料として精製度が高く、耐熱性の良い可塑剤を用いることで色調の改善されたものを得ることができるが、構成原料の純度・品質および可塑剤の耐熱性のみで着色を解決するのは技術的・経済的に限界がある。
【０００４】
これらの欠点を解決する目的で、セルロースエステルに熱安定剤として、亜リン酸エステルを添加することが知られている（特許文献１参照）。しかし、セルロースエステルと既存の可塑剤と亜リン酸エステルの組み合わせでは溶融可能な流動性を与える成形条件においては、着色防止効果が十分得られなかったり、亜リン酸エステルによる分子量低下の問題がある。
【０００５】
また、セルロース樹脂の成形法として、生分解性が良好なセルロース・アセテート系樹脂に発泡剤として水分を含有する組成物が知られている（特許文献２参照）。この場合、発泡体シートを得るために水分を積極的に添加し気泡を多数存在するものであるため、成形した場合、気泡が欠点の原因となるばかりか加水分解により成型品の強度が低下する問題を有している。
【０００６】
さらに、セルロースアセテートと可塑剤の混合粉末または混合チップの水分率についての提案がある（特許文献３参照）。この場合、乾燥工程が必要となるばかりか水分率を低下しすぎた場合にも着色の問題を有する。
【特許文献１】特開平１０−３０６１７５号公報（第２頁）
【特許文献２】特開２００１−１６１１８７号公報（第２頁）
【特許文献３】特開昭５１−７０３１６号公報（第６頁）
【発明の開示】
【発明が解決しようとする課題】
【０００７】
本発明の課題は上記のような問題点を克服し、バイオマス系材料であるセルロースエステルおよび生分解性を有する可塑剤を主成分とする環境負荷の小さい成分からなるセルロースエステル組成物を効率よく溶融成形により製造する方法、すなわち成形品の着色、加水分解による分子量低下の少ない熱可塑性セルロースエステル組成物の製造方法を提供することにある。
【課題を解決するための手段】
【０００８】
上述した本発明の課題は、以下の構成を採用することによって達成することができる。すなわち、
（１）セルロースエステルと可塑剤とを主成分とする熱可塑性セルロースエステル組成物の製造方法であって、上記セルロースエステルとしてアシル部の炭素数が３以上であるエステルをグルコース単位あたり平均０．５個以上有し、カールフィッシャー電量滴定法水分計を用いて１８０℃にて測定した水分率が０．２〜５．０重量％であるセルロースエステルを用い、かつ少なくとも１個のベント孔を有する成形機を用いて溶融成形を行うことを特徴とする熱可塑性セルロースエステル組成物の製造方法。
【０００９】
（２）前記熱可塑性セルロースエステル組成物が、８０〜９５重量％のセルロースエステルと、５〜２０重量％の可塑剤とを少なくとも含んでなるものであることを特徴とする前記（１）に記載の熱可塑性セルロースエステル組成物の製造方法。
【００１０】
（３）前記セルロースエステルがセルロースアセテートプロピオネート、セルロースアセテートブチレートより選ばれる少なくとも１種であることを特徴とする前記（１）または（２）に記載の熱可塑性セルロースエステル組成物の製造方法。
【００１１】
（４）前記可塑剤が、ポリエーテル化合物、分子量２５０以上のグリセリンエステル、および分子量２５０以上のジグリセリンエステルから選ばれる少なくとも１種であることを特徴とする前記（１）から（３）のいずれか１項に記載の熱可塑性セルロースエステル組成物の製造方法。
【００１２】
（５）前記可塑剤が下記一般式（１）で表されるポリエーテル化合物であることを特徴とする前記（１）から（４）のいずれか１項に記載の熱可塑性セルロースエステル組成物の製造方法。
【００１３】
Ｒ1−Ｏ−｛（ＣＨ2）ｎＯ｝ｍ−Ｒ2    ・・・（１）
（ただし、Ｒ1、Ｒ2はＨ、アルキル基、アシル基よりなる群から選ばれた同一または異なる基を表す。ｎは２〜５の整数、ｍは３〜３０の整数）
（６）前記一般式（１）で表されるポリエーテル化合物の分子量が２００〜１０００であることを特徴とする前記（５）に記載の熱可塑性セルロースエステル組成物の製造方法。
【００１４】
（７）前記ベント孔を有する成形機の少なくとも１つのベント孔が減圧に保持され、該ベント孔の減圧度が−８０ｋＰａ以下であることを特徴とする前記（１）から（６）のいずれか１項に記載の熱可塑性セルロースエステル組成物の製造方法。
【発明の効果】
【００１５】
本発明により、バイオマス系材料であるセルロースエステルを主成分とする環境負荷の小さい成分からなる熱可塑性セルロースエステル組成物を色調の悪化や加水分解を生じることなく製造することが可能となる。
【００１６】
得られた組成物をさらに糸、フィルム、成形品などに成形する場合、得られる成形物は機械的強度、色調の優れたものとなる。得られる成形品は、色調、強度、品位を要求される分野、すなわち、農業用資材、林業用資材、水産資材、土木資材、衛生資材、日用品、衣料用繊維、産業用繊維、不織布、フィルムなどとして好適に用いることができる。
【発明を実施するための最良の形態】
【００１７】
以下、本発明の熱可塑性セルロースエステル組成物の製造方法について詳細に説明する。
【００１８】
本発明における熱可塑性セルロースエステル組成物は、セルロースエステルと可塑剤を主成分とするものである。
【００１９】
本発明におけるセルロースエステルは、アシル部の炭素数が３個以上であるエステルを、グルコース単位あたり平均０．５個以上含んでなるものであることが重要である。ここでいうグルコース単位あたり平均０．５個以上とは、アシル部の炭素数が３個以上であるエステルの置換度が平均０．５以上であることを意味する。アシル部の炭素数が３個以上であるエステルの置換度が平均０．５以上とすることによって「アシル部の炭素数が３個以上であるエステルの置換度が平均０．５以上であるエステル」を全く有さないセルロースジアセテート、セルローストリアセテートと異なり成形時の熱流動性が良好となり、熱履歴による着色を著しく少なくすることができる。
【００２０】
アシル部の炭素数が３個以上であるエステルを０．５個以上有するセルロースエステルとしては、具体的にはセルロースプロピオネート、セルロースブチレート、セルロースバリレートなどの１種の長鎖アシル基を有するセルロースエステル類や、セルロースアセテートプロピオネート、セルロースアセテートブチレート、セルロースアセテートバリレート、セルロースアセテートラウレート、セルロースアセテートステアレート、セルロースアセテートオレート、セルロースプロピオネートブチレートなど２種のアシル基を有するセルロース混合エステルが例示でき、アシル部の炭素数が１８以下であるものが好ましい。なかでもセルロースアセテートプロピオネート、セルロースアセテートブチレートは、適度な熱可塑性を有しており、成形時の着色が生じにくく製造が容易であるため好ましく用いられる。
【００２１】
本発明においてセルロースエステルとして用いうるセルロースアセテートプロピオネートとしては、アセチル基の置換度が０．１〜２．７で、かつプロピオニル基の置換度が０．１〜２．９であるものを具体例としてあげることができる。
【００２２】
本発明の製造方法において用いるセルロースエステルは、カールフィッシャー電量滴定法水分計を用いて１８０℃にて測定した水分率が０．２〜５．０重量％のものとすることが重要である。水分率を５重量％以下とすることにより、溶融時の熱履歴によるポリマーの着色、水分による加水分解さらには成形加工時の発泡を抑制することができ、強度低下や表面凹凸の少ない均一なものを得ることができる。着色、発泡抑制の観点からセルロースエステルの水分率は０．２５〜３．０重量％であることがより好ましく、０．３〜２．０重量％であることが最も好ましい。水分率が０．２重量％未満と少なすぎる場合にも成形時に着色が発生する原因となる。
【００２３】
本発明におけるセルロースエステルのエステル置換度は２．５〜３．０であることが好ましい。セルロースエステルのエステル置換度が２．５未満の物を用いる場合には、未置換水酸基が多すぎるため、十分な熱可塑化効果を得ることがでず、溶融成形時の着色を防止することが困難な場合がある。なおセルロースのグルコース単位中に含まれる水酸基の数は３個であるため、エステル置換度の上限は３．０である。エステル置換度は２．６〜２．９であることが好ましい。
【００２４】
熱可塑性セルロースエステル組成物中のセルロースエステルの含有量は８０〜９５重量％であることが好ましい。含有量を９５重量％以下にすることにより、可塑剤を加えたことによる熱可塑化効果が増し、溶融成形性が良好になる。含有量を８０重量％以上にすることで、セルロースエステルと可塑剤との製法時の混練トルクが低くなりすぎずセルロースエステルと可塑剤との良好な混練性を有する。
【００２５】
セルロースエステルに対して可塑化作用を有する可塑剤の含有量は、熱可塑性セルロースエステル組成物に対して５〜２０重量％であることが好ましい。可塑剤の含有量を熱可塑性セルロースエステル組成物に対して５〜２０重量％とすることで、セルロースエステルに十分な熱可塑性を付与でき成形時の分解、着色を抑制することができる。また、汎用性、生産効率の高い溶融成形法で生産できるだけでなく、熱履歴による着色を著しく少なくするばかりか可塑化効果をも高度に満足することができる。また、特定範囲の可塑剤とすることで成型品とした場合には成型物の表面にヌメリ感のない風合いの良好な品位を有した成型品を得ることができる。セルロースエステルに対して可塑化作用を有する可塑剤の含有量は、さらに好ましくは熱可塑性セルロースエステル組成物に対して７〜１８重量％である。
【００２６】
本発明で具体的に用いることができる可塑剤としては、セルロースエステルとの相溶性が良く、また熱可塑化効果が顕著に表れるグリセリンエステル、ジグリセリンエステルなどグリセリン系のエステル化合物やポリエチレングリコールやポリプロピレングリコールなどのポリアルキレングリコールのエステル化合物などである。さらに、可塑剤の分子量を２５０以上とすることにより、可塑剤の揮発による溶融成形時の発煙を抑えることができるので好ましい。可塑剤の分子量は３１０以上がより好ましい。可塑剤分子量の上限としてはセルロースエステルとの相溶性、可塑剤のブリードを抑制できる範囲が好ましく実質的には１００００以下であることが好ましい。
【００２７】
具体的なグリセリンのエステルとして、グリセリンジアセテートステアレート、グリセリンジアセテートパルミテート、グリセリンジアセテートミスチレート、グリセリンジアセテートラウレート、グリセリンジアセテートカプレート、グリセリンジアセテートヘキサノエート、グリセリンジアセテートオレート、グリセリンアセテートジカプレート、グリセリンアセテートジブチレート、グリセリンジプロピオネートカプレート、グリセリンジプロピオネートラウレート、グリセリンジプロピオネートミスチレート、グリセリンジプロピオネートオレート、グリセリントリブチレート、グリセリントリペンタノエート、グリセリンモノパルミテート、グリセリンモノステアレート、グリセリンジステアレート、グリセリンプロピオネートラウレート、グリセリンオレートプロピオネートなどが挙げられるがこれに限定されない。
【００２８】
この中でも、グリセリンジアセテートカプリレート、グリセリンジアセテートラウレート、グリセリンジアセテートパルミテート、グリセリンジアセテートステアレート、グリセリンジアセテートオレートが好ましい。
【００２９】
ジグリセリンのエステルの具体的な例としては、ジグリセリンテトラアセテート、ジグリセリンテトラプロピオネート、ジグリセリンテトラブチレート、ジグリセリンテトラヘキサノエート、ジグリセリンテトラヘプタノエート、ジグリセリンテトラカプリレート、ジグリセリンテトラカプレート、ジグリセリンテトララウレート、ジグリセリンテトラミスチレート、ジグリセリンテトラパルミテート、ジグリセリントリアセテートプロピオネート、ジグリセリントリアセテートブチレート、ジグリセリントリアセテートヘキサノエート、ジグリセリントリアセテートヘプタノエート、ジグリセリントリアセテートカプリレート、ジグリセリントリアセテートカプレート、ジグリセリントリアセテートラウレート、ジグリセリントリアセテートミスチレート、ジグリセリントリアセテートパルミテート、ジグリセリントリアセテートステアレート、ジグリセリントリアセテートオレート、ジグリセリンジアセテートジプロピオネート、ジグリセリンジアセテートジブチレート、ジグリセリンジアセテートジヘキサノエート、ジグリセリンジアセテートジヘプタノエート、ジグリセリンジアセテートジカプリレート、ジグリセリンジアセテートジカプレート、ジグリセリンジアセテートジラウレート、ジグリセリンジアセテートジミスチレート、ジグリセリンジアセテートジパルミテート、ジグリセリンジアセテートジステアレート、ジグリセリンジアセテートジオレート、ジグリセリンアセテートトリプロピオネート、ジグリセリンアセテートトリブチレート、ジグリセリンアセテートトリヘキサノエート、ジグリセリンアセテートトリヘプタノエート、ジグリセリンアセテートトリカプリレート、ジグリセリンアセテートトリカプレート、ジグリセリンアセテートトリラウレート、ジグリセリンアセテートトリミスチレート、ジグリセリンアセテートトリパルミテート、ジグリセリンアセテートトリステアレート、ジグリセリンアセテートトリオレート、ジグリセリンラウレート、ジグリセリンステアレート、ジグリセリンカプリレート、ジグリセリンミリステート、ジグリセリンオレートなどのジグリセリンの混酸エステルなどが挙げられるが限定されない。
【００３０】
この中でも、ジグリセリンテトラアセテート、ジグリセリンテトラプロピオネート、ジグリセリンテトラブチレート、ジグリセリンテトラカプリレート、ジグリセリンテトララウレートが好ましい。
【００３１】
ポリエチレングリコールやポリプロピレングリコールなどポリアルキレングリコールの水酸基にアシル基が結合した化合物の具体的な例として、ポリオキシエチレンジアセテート、ポリオキシエチレンジプロピオネート、ポリオキシエチレンジブチレート、ポリオキシエチレンジカプロエート、ポリオキシエチレンジヘプタノエート、ポリオキシエチレンジオクタノエート、ポリオキシエチレンジカプレート、ポリオキシエチレンジラウレート、ポリオキシエチレンジミリスチレート、ポリオキシエチレンジパルミテート、ポリオキシエチレンジステアレート、ポリオキシエチレンジオレート、ポリオキシエチレンモノアセテート、ポリオキシエチレンモノプロピオネート、ポリオキシエチレンモノブチレート、ポリオキシエチレンモノカプロエート、ポリオキシエチレンモノヘプタノエート、ポリオキシエチレンモノオクタノエート、ポリオキシエチレンモノノナネート、ポリオキシエチレンモノカプレート、ポリオキシエチレンモノラウレート、ポリオキシエチレンモノミリスチレート、ポリオキシエチレンモノパルミテート、ポリオキシエチレンモノステアレート、ポリオキシエチレンモノオレート、ポリオキシプロピレンジアセテート、ポリオキシプロピレンジプロピオネート、ポリオキシプロピレンジブチレート、ポリオキシプロピレンジカプロエート、ポリオキシプロピレンジヘプタノエート、ポリオキシプロピレンジオクタノエート、ポリオキシプロピレンジカプレート、ポリオキシプロピレンジラウレート、ポリオキシプロピレンジミリスチレート、ポリオキシプロピレンジパルミテート、ポリオキシプロピレンジステアレート、ポリオキシプロピレンジオレート、ポリオキシプロピレンモノアセテート、ポリオキシプロピレンモノプロピオネート、ポリオキシプロピレンモノブチレート、ポリオキシプロピレンモノカプロエート、ポリオキシプロピレンモノヘプタノエート、ポリオキシプロピレンモノオクタノエート、ポリオキシプロピレンモノノナネート、ポリオキシプロピレンモノカプレート、ポリオキシプロピレンモノラウレート、ポリオキシプロピレンモノミリスチレート、ポリオキシプロピレンモノパルミテート、ポリオキシプロピレンモノステアレート、ポリオキシプロピレンモノオレートなどが挙げられるがこれに限定されず、これらを単独もしくは併用して使用することができる。
【００３２】
可塑剤として用いるポリエチレングリコールやポリプロピレングリコールなどのポリアルキレングリコールのエステル化合物としては、下記一般式（１）で表されるポリエーテル化合物を用いるとセルロースエステルとの相溶性が良好になり好ましい。
【００３３】
Ｒ1−Ｏ−｛（ＣＨ2）ｎＯ｝ｍ−Ｒ2    ・・・（１）
（ただし、Ｒ1、Ｒ2はＨ、アルキル基、アシル基よりなる群から選ばれた同一または異なる基を表す。ｎは２〜５の整数、ｍは３〜３０の整数）
これは、一般式（１）で示されるポリエーテル化合物がセルロースエステルとの相溶性に優れるため熱可塑化効果が顕著に表れる。さらに、ポリエーテル化合物自身の耐熱性が良好なこと、可塑剤量を少量とできるため、添加したポリマーの色調も良好になる効果を有するからである。さらには、一般式（１）で示されるポリエーテル化合物は溶融成型時の揮発性も非常に低く抑えることができる特徴も有している。
【００３４】
具体的なポリエーテル化合物としては、ポリエチレングリコール、ポリプロピレングリコール、ポリオキシエチレンジメチルエーテル、ポリオキシエチレンモノステアレート、ポリオキシエチレンモノオレート、ポリオキシエチレンジラウレート、ポリオキシエチレンジステアレート、ポリオキシエチレンジオレートなどが挙げられるがこれに限定されない。
【００３５】
この中でも、ポリエチレングリコール、ポリオキシエチレンジラウレートが好ましい。
【００３６】
ポリエーテル化合物の分子量としては、２００〜１０００であることでポリエーテル化合物の揮発が抑えられ、セルロースエステルとの相溶性も良好となるため好ましい。ポリエーテル化合物の分子量は３００〜８００がより好ましい。
【００３７】
溶融成形時の組成物の着色性や加水分解を抑制するためには、少なくとも１個のベント孔を有する成形機を用いて溶融成形を行うことが重要である。ベント孔とは成形機内の混練部を大気に放圧および／または減圧にするためのものである。少なくとも１個のベント孔を有する成形機を用いて溶融成形を行う場合、加熱減圧下で水および有機化合物を連続的に除去することができ、溶融混練における着色、加水分解を大幅に抑制することができる。少なくとも１個のベント孔を有する成形機は、例えばニーダーやエクストルーダーのような押し出し成形機であっても射出成形機であっても良い。セルロースエステルへの熱履歴を抑制し、可塑剤との混合を高度に満足させることのできるエクストルーダー（例えば二軸エクストルーダー）、ニーダーが好ましい。水および有機化合物を除去するためのベント孔の少なくとも１つは減圧に保持することが好ましい。該ベント孔の減圧度は−８０ｋＰａ以下に保持することが好ましく、さらに好ましくは−９０ｋＰａ以下、より好ましくは−１００ｋＰａ以下である。
【００３８】
セルロースエステルは可塑剤との溶融混合性を容易にするために粉砕機により予めセルロースエステルの粒子を５０メッシュ以上に細かく粉砕しておいても良い。また、セルロースエステル合成時に可塑剤を添加し、セルロースエステルの製造と同時に可塑剤を含むセルロースエステルを得ても良い。
【００３９】
本発明においては必要に応じて要求される性能を損なわない範囲内で、熱劣化防止用、着色防止用の安定剤として、エポキシ化合物、弱有機酸、ホスファイト、チオフォスファイト等を単独または２種類以上混合して添加してもよい。また、その他有機酸系の生分解促進剤、抗酸化剤、滑剤、帯電防止剤、染料、顔料、潤滑剤、艶消剤等の添加剤を配合することは何らさしつかえない。
【００４０】
本発明の熱可塑性セルロースエステル組成物の製造方法で得られる成形物は、優れた機械的特性および表面の均一性を有し、生分解性に優れており、前記成形物を製造する際に熱流動性、着色、加水分解を低減することが可能となり、安定した生産ができる。また得られた成形品、例えば繊維とした場合には、衣料用フィラメント、衣料用ステープル、産業用フィラメント、産業用ステープル、医療用フィラメントとすることが可能であり、またメルトブロー法、スパンボンド法による不織布用繊維とすることも好ましく採用できる。
【実施例】
【００４１】
以下に実施例を挙げて本発明をより具体的に説明するが、本発明はこれらに限定されるものではない。
【００４２】
なお、セルロースエステルの置換度、水分率、重量平均分子量、色調は以下の方法で評価した。
【００４３】
（１）セルロースエステルの置換度
乾燥したセルロースエステル０．９ｇを秤量し、アセトン３５ｍｌとジメチルスルホキシド１５ｍｌを加え溶解した後、さらにアセトン５０ｍｌを加えた。撹拌しながら０．５Ｎ−水酸化ナトリウム水溶液３０ｍｌを加え、２時間ケン化した。熱水５０ｍｌを加え、フラスコ側面を洗浄した後、フェノールフタレインを指示薬として０．５Ｎ−硫酸で滴定した。別に試料と同じ方法で空試験を行った。滴定が終了した溶液の上澄み液を１００倍に希釈し、イオンクロマトグラフを用いて、有機酸の組成を測定した。測定結果とイオンクロマトグラフによる酸組成分析結果から、下記式により置換度を計算した。
【００４４】
ＴＡ＝（Ｂ−Ａ）×Ｆ／（１０００×Ｗ）
ＤＳａｃ＝(162.14×ＴＡ)／
[[１−(Ｍｗａｃ−(16.00＋1.01))×ＴＡ]＋[１−(Ｍｗｐｒ−(16.00＋1.01))×ＴＡ]×(Ｐｒ／Ａｃ)]]
ＤＳｐｒ＝ＤＳａｃ×（Ｐｒ／Ａｃ）
ＴＡ：全有機酸量（ｍｌ）
Ａ：試料滴定量（ｍｌ）
Ｂ：空試験滴定量（ｍｌ）
Ｆ：硫酸の力価
Ｗ：試料重量（ｇ）
ＤＳａｃ：アセチル基の置換度
ＤＳｐｒ：プロピオニル基の置換度
Ｍｗａｃ：酢酸の分子量
Ｍｗｐｒ：プロピオン酸の分子量
Ｐｒ／Ａｃ：酢酸（Ａｃ）とプロピオン酸(Ｐｒ)とのモル比
１６２．１４：セルロースの繰り返し単位の分子量
１６．００：酸素の原子量
１．０１：水素の原子量。
【００４５】
（２）水分率
平沼産業株式会社製微量水分測定装置ＡＱ−２０００、同社製水分気化装置ＥＶ−２００を用いて水分気化温度１８０℃にて乾燥窒素ガスを流して測定した。
【００４６】
（３）重量平均分子量
Ｗａｔｅｒｓ（株）製Ｗａｔｅｒｓ２６９０を用い、ポリスチレンを内部標準とし、カラム温度４０℃、移動層クロロホルム、流速１ｍｌ／分で測定した。サンプルは絶乾状態としたポリマーを溶媒濃度は０．５％（ｗ／ｖ）に調製した。
【００４７】
（４）色調
長径３ｍｍ±０．５ｍｍ、短径２ｍｍ±０．５ｍｍ、長さ３ｍｍ±０．５ｍｍの楕円柱状にカッティングした組成物のペレット２０ｇを石英製の容器に入れ、スガ試験機株式会社製ＳＭカラーコンピューターでＬ、ａ、ｂ値を測定し、黄色みを表すｂ値を色調として用いた。
【００４８】
合成例１
セルロース（日本製紙（株）製溶解パルプ）３０ｇに酢酸２０ｇとプロピオン酸９０ｇを加え、５０℃で３０分混合した。混合物を室温まで冷却した後、氷浴中で冷却した無水酢酸１０ｇ、無水プロピオン酸１４０ｇ、硫酸１．２ｇを加えてアシル化を行った。アシル化において、４０℃を超える時は水浴で冷却した。撹拌を１５０分間行った後、反応停止剤として酢酸３０ｇと水１０ｇの混合溶液を４０分間かけて添加して、過剰の無水物を加水分解した。その後、酢酸１００ｇと水３０ｇを加え６０℃で８０分間加熱撹拌した。反応終了後、炭酸ナトリウム２ｇを含む水溶液を加えて析出したセルロースエステルを濾別、続いて水で洗浄した後、７０℃で５時間乾燥した。得られたセルロースエステルの置換度は２．６（アセチル基０．２、プロピオニル基２．４）、重量平均分子量は１２６０００であった。
【００４９】
実施例１
合成例１で得られたセルロースエステルを水分率が１．２５重量％となるように調整し、ベント孔を１つ有する２軸エクストルーダーの原料フィダーより９．０ｋｇ／ｈｒとなるように投入し、可塑剤としてポリエチレングリコール｛分子量６００（三洋化成工業（株）製  ＰＥＧ６００）｝を１．０ｋｇ／ｈｒとなるようにプランジャー式ポンプで添加した。エクストルーダーのジャケットの温度は２１０℃とし、連続的に口金を取り付けた先端より押し出し、水冷後、カッターに導入してペレットとした。ベント孔には真空ポンプを取り付け−９０ｋＰａで水および有機化合物を連続的に除去した。このペレットの色調はｂ値が４．３であり着色が生じず良好な色調を示していた。また、重量平均分子量は１１９０００であり分子量低下は軽微であった。
【００５０】
実施例２
合成例１で得られたセルロースエステルを調製し水分率を２．５３重量％にしたものを９．３ｋｇ／ｈｒと可塑剤としてグリセリンジアセテートカプレート０．７ｋｇ／ｈｒを用いる以外は実施例１と同様にして、ペレットを作成し、色調、重量平均分子量を測定した。色調はｂ値が４．８と良好であり、重量平均分子量は１１８０００と分子量低下は軽微であった。
【００５１】
実施例３
合成例１で得られたセルロースエステルを乾燥して水分率を０．２５重量％としたものを８．５ｋｇ／ｈｒと可塑剤としてジグリセリンテトララウレート１．５ｋｇ／ｈｒを用いる以外は実施例１と同様にして、ペレットを作成し、色調、重量平均分子量を測定した。色調はｂ値が５．１と良好であり、重量平均分子量は１１００００と分子量低下は軽微であった。
【００５２】
合成例２
無水酢酸５ｇ、無水プロピオン酸１２０ｇ用いた以外は合成例１と同様に反応してセルロースエステルを得た。得られたセルロースエステルの置換度２．５（アセチル基０．１、プロピオニル基２．４）、重量平均分子量は１１００００であった。
【００５３】
実施例４
水分率を０．９３重量％に調整したセルロースエステル（合成例２）９．５ｋｇ／ｈｒと可塑剤としてポリオキシエチレンジメチルエーテル０．５ｋｇ／ｈｒを用いた以外は実施例１と同様にして、ペレットを作成し、色調、重量平均分子量を測定した。色調はｂ値が４．５と良好であり、重量平均分子量は１０８０００と分子量低下は軽微であった。
【００５４】
合成例３
セルロース(日本製紙(株)製溶解パルプ)５０ｇを５００ｍｌの脱イオン水に浸して１０分間おく。これをガラスフィルターで濾別して水を切り、７００ｍｌの酢酸に分散させ、時々振り混ぜて１０分間おく。続いて、新しい酢酸を用いて同じ操作を再び繰り返す。        
【００５５】
フラスコに９００ｇの酢酸と０．９ｇの濃硫酸をとり、撹拌した。これに１８０ｇの無水酢酸を加え、温度が４０℃をこえないように水浴で冷却しながら６０分撹拌した。反応終了後、酢酸水溶液をゆっくり添加後、室温で一晩撹拌をした。その後、炭酸ナトリウム２ｇ含む水溶液を加えて析出したセルロースエステルを濾別、続いて水で洗浄した後、６０℃で４時間乾燥した。得られたセルロースアセテートは８０．１ｇであり、セルロースアセテートの置換度は２．５、重量平均分子量は１１２０００であった。
【００５６】
比較例１
合成例３で合成したセルロースアセテートを水分率０．７５重量％に調整したもの７ｋｇ／ｈｒ、可塑剤としてカプロラクトンオリゴマー（分子量６００）を３ｋｇ／ｈｒ用いた以外は実施例１と同様にして、ペレットを作成し、色調を測定した。色調ｂ値は８．２と着色が著しかった。重量平均分子量は８７０００と分子量は大幅に低下した。
【００５７】
比較例２
セルロースエステル（合成例１）を水分率１．２５重量％となるように調整したもの８０重量％、可塑剤としてポリエチレングリコール（分子量７００）を１０重量％、水を１０重量％を仕込みベント孔を有しないニーダー中２２０℃で混合し、混合ポリマーを得た以外は実施例１と同様にして、ペレットを作成し、色調を測定した。色調ｂ値は７．８と着色が著しかった。重量平均分子量は９５０００と分子量は大幅に低下した。
【００５８】
比較例３
合成例１で合成したセルロースエステルを乾燥して水分率を０．１２重％にしたもの６５重量％、可塑剤としてポリエチレングリコール分子量４００を３５重量％を用いた以外は比較例２と同様にして、ペレットを作成し、色調を測定した。色調ｂ値は８．０と着色が著しかった。重量平均分子量は９８０００と低下した。
【００５９】
【表１】
2005247911.tif 000002
【００６０】
【表２】
2005247911.tif 000003
【産業上の利用可能性】
【００６１】
得られた組成物をさらに糸、フィルム、成形品などに成形する場合、得られる成形物は機械的強度、色調の優れたものとなる。得られる成形品は、色調、強度、品位を要求される分野、すなわち、農業用資材、林業用資材、水産資材、土木資材、衛生資材、日用品、衣料用繊維、産業用繊維、不織布、フィルムなどとして好適に用いることができる。